(57)【要約】【課題】高炉セメントＡ種に専用の製造ラインを構築しなくても、高炉セメントＡ種相当のコンクリートを容易に製造できるようにする。【解決手段】ポルトランドセメントと高炉セメントＢ種と水と骨材を混合することにより、ポルトランドセメントと高炉セメントＢ種を合わせたものに対する高炉スラグの質量割合が５％を越え３０％以下となる高炉セメントＡ種相当のコンクリートを製造する。【選択図】図１
2019001694.tif 000002
【特許請求の範囲】
【請求項１】
ポルトランドセメントと高炉セメントＢ種と水と骨材を混合することにより、ポルトランドセメントと高炉セメントＢ種を合わせたものに対する高炉スラグの質量割合が５％を越え３０％以下となる高炉セメントＡ種相当のコンクリートを製造する、高炉セメントＡ種相当のコンクリートの製造方法。
【請求項２】
互いに混合する前記ポルトランドセメントと前記高炉セメントＢ種との質量割合を調整することにより、前記質量割合を所望の値または範囲に調整する、請求項１に記載の高炉セメントＡ種相当のコンクリートの製造方法。
【請求項３】
前記所望の範囲は、８％〜１３％、１３％〜１８％、または１８％〜２３％である、請求項２に記載の高炉セメントＡ種相当のコンクリートの製造方法。
【請求項４】
前記ポルトランドセメントの全質量に対する該ポルトランドセメントの高炉スラグの質量割合は、０％〜５％であり、前記高炉セメントＢ種の全質量に対する該高炉セメントＢ種の高炉スラグの質量割合は、４０％〜４５％である場合に、
互いに混合する前記ポルトランドセメントと前記高炉セメントＢ種との質量割合を、８０．０：２０．０にすることにより、高炉スラグの質量割合が８％〜１３％の高炉セメントＡ種相当のコンクリートを製造し、
互いに混合する前記ポルトランドセメントと前記高炉セメントＢ種との質量割合を、６７．５：３２．５にすることにより、高炉スラグの質量割合が１３％〜１８％の高炉セメントＡ種相当のコンクリートを製造し、
互いに混合する前記ポルトランドセメントと前記高炉セメントＢ種との質量割合を、５５．０：４５．０にすることにより、高炉スラグの質量割合が１８％〜２３％の高炉セメントＡ種相当のコンクリートを製造する、請求項１に記載の高炉セメントＡ種相当のコンクリートの製造方法。
【請求項５】
前記ポルトランドセメントの全質量に対する該ポルトランドセメントの高炉スラグの質量割合は、０％〜５％であり、前記高炉セメントＢ種の全質量に対する該高炉セメントＢ種の高炉スラグの質量割合は、４０％〜４５％である場合に、
互いに混合する前記ポルトランドセメントと前記高炉セメントＢ種の合計質量に対する、前記高炉セメントＢ種の質量割合は、８％〜２３％である、請求項１に記載の高炉セメントＡ種相当のコンクリートの製造方法。
【請求項６】
請求項１〜５のいずれか一項に記載の製造方法により製造された高炉セメントＡ種相当のコンクリートから形成されたコンクリート構造物。
【請求項７】
前記コンクリート構造物は、建物を建てる地盤の内部に設けられ該建物を支えるためのコンクリート杭である、請求項６に記載のコンクリート構造物。
【発明の詳細な説明】
【技術分野】
【０００１】
本発明は、高炉セメントＡ種に相当するコンクリートの製造方法と、このコンクリートから形成されるコンクリート構造物に関する。
【背景技術】
【０００２】
セメントとして、ポルトランドセメント（例えば普通ポルトランドセメント）と高炉セメントがある。ポルトランドセメントは、石灰石、粘土などの混合物を焼成したものに石膏を加えて粉末状にした最も代表的な種類のセメントである。高炉セメントは、ポルトランドセメントに高炉スラグを混ぜたセメントであり、水和による発熱が低く耐久性が高い。高炉セメントは、例えば特許文献１に記載されている。
【０００３】
高炉セメントとして、高炉セメントＡ種と高炉セメントＢ種と高炉セメントＣ種がある。高炉セメントＡ種では、高炉スラグの質量割合が５％を越え３０％以下であり、高炉セメントＢ種では、高炉スラグの質量割合が３０％を越え６０％以下であり、高炉セメントＣ種では、高炉スラグの質量割合が６０％を越え７０％以下である。
【先行技術文献】
【特許文献】
【０００４】
【特許文献１】特開平３−１１５１４４号公報
【発明の概要】
【発明が解決しようとする課題】
【０００５】
市場において流通している高炉セメントは、ほとんどが高炉セメントＢ種である。高炉セメントＢ種は、土木工事（例えばトンネル、ダム、橋梁、港湾などの工事）によく用いられる。
【０００６】
一方、高炉セメントＡ種は、市場においてほとんど流通しておらず、入手が困難である。しかし、コンクリート構造物の形成に高炉セメントＡ種を用いることが望まれる場合がある。このように高炉セメントＡ種を用いるコンクリート構造物として、地表面よりも下方に位置する地下構造物や、地表面よりも上方に位置する上部構造物がある。地下構造物は、例えば、建物を建てる地盤中に設けられるコンクリート杭（杭基礎）である。
【０００７】
これについて、高炉セメントＡ種は上述のように市場においてほとんど流通していないので、高炉セメントＡ種の製造ラインを構築することが考えられる。しかし、高炉セメントＡ種の需要が少ないと見込まれる場合において、高炉セメントＡ種に専用の製造ラインを新たに構築することは、現実的ではない。
【０００８】
そこで、本発明の目的は、高炉セメントＡ種に専用の製造ラインを構築しなくても、高炉セメントＡ種相当のコンクリートを容易に製造できる方法と、この方法で製造されたコンクリートによるコンクリート構造物を提供することにある。
【課題を解決するための手段】
【０００９】
上述の目的を達成するため、本発明によると、ポルトランドセメントと高炉セメントＢ種と水と骨材を混合することにより、ポルトランドセメントと高炉セメントＢ種を合わせたものに対する高炉スラグの質量割合が５％を越え３０％以下となる高炉セメントＡ種相当のコンクリートを製造する、高炉セメントＡ種相当のコンクリートの製造方法が提供される。
【００１０】
また、本発明によると、上述の製造方法により製造された高炉セメントＡ種相当のコンクリートから形成されたコンクリート構造物が提供される。
【発明の効果】
【００１１】
上述した本発明によると、ポルトランドセメントと高炉セメントＢ種とを混合することにより、高炉セメントＡ種相当のコンクリートを製造する。したがって、高炉セメントＡ種を一から製造する製造ラインを構築しなくても、高炉セメントＡ種相当のコンクリートを容易に製造できる。
【図面の簡単な説明】
【００１２】
【図１】本発明の実施形態によるコンクリートの製造方法の説明図である。
【図２】本発明の実施形態によるコンクリート構造物の一例を示す。
【発明を実施するための形態】
【００１３】
本発明の実施形態を図面に基づいて説明する。なお、各図において共通する部分には同一の符号を付し、重複した説明を省略する。
【００１４】
（製造方法）
図１は、本発明の実施形態によるコンクリートの製造方法の説明図である。この製造方法では、ポルトランドセメントと高炉セメントＢ種と水と骨材（細骨材および粗骨材）と混和材料（化学混和剤）を混合することにより、高炉セメントＡ種に相当する生コンクリートを製造する。混和材料は、必要に応じて加えられるものであるので、当該生コンクリートの製造に用いられなくてもよい（以下同様）。このように製造された生コンクリートを以下でＡ種相当コンクリートという。Ａ種相当コンクリートにおいて、ポルトランドセメントと高炉セメントＢ種のみを合わせたもの（水や骨材や混和材料を除く）に対する高炉スラグの質量割合は、５％を越え３０％以下である。本願において、高炉スラグの質量割合とは、対象セメント（すなわち、生コンクリートにおけるポルトランドセメントと高炉セメントＢ種のみ）の全質量（水や骨材を除く）に対する、この対象セメントに含まれている高炉スラグの質量の割合である（以下でも同様）。また、本願において、ａ，ｂが数値であるとして、「質量割合がａ％〜ｂ％である」という内容を記載した場合に、「ａ％〜ｂ％」が示す範囲は、ａ％を含んでも含まなくてもよく、ｂ％を含んでも含まなくてもよい。
【００１５】
ポルトランドセメントは、上述したように、石灰石、粘土などの混合物を焼成したものに石膏を加えて粉末状にしたセメントである。本実施形態において、ポルトランドセメントは例えば普通ポルトランドセメントであってよいが、他のポルトランドセメントであってもよい。
【００１６】
高炉セメントは、ポルトランドセメントに高炉スラグを混ぜたセメントである。高炉スラグとは、製鉄所の溶鉱炉（高炉）から副産物として生じる溶融スラグを急冷したものを粉砕した高炉スラグ微粉末である。本願において、高炉セメントＡ種と高炉セメントＢ種は、日本工業規格ＪＩＳＲ５２１１に次の（１）（２）のように定められているものであってよい。
（１）高炉セメントＡ種における高炉スラグの質量割合は、５％を越え３０％以下である。
（２）高炉セメントＢ種における高炉スラグの質量割合は、３０％を越え６０％以下である。
【００１７】
図１において、Ａ種相当コンクリートの製造方法はステップＳ１〜Ｓ３を有する。ステップＳ１では、ポルトランドセメントを製造する。ステップＳ２では、高炉セメントＢ種を製造する。ステップＳ３では、ステップＳ１で製造されたポルトランドセメントとステップＳ２で製造された高炉セメントＢ種と水と骨材と混和材料を互いに混ぜてＡ種相当コンクリートを製造する。
【００１８】
ステップＳ１とステップＳ２は、それぞれ第１および第２のセメント製造業者により行われる。ステップＳ３は、コンクリート製造業者により行われる。なお、ステップＳ１を行うセメント製造業者は、ステップＳ２を行うセメント製造業者とは異なっていてもよい。
【００１９】
ステップＳ１は、ステップＳ１１〜Ｓ１３を有する。
ステップＳ１１は原料工程である。ステップＳ１１において、ポルトランドセメントの複数種類の原料を粉砕して互いに混合することにより、混合原料を製造する。これら複数種類の原料は、主に、石灰石、粘土、けい石、酸化鉄を含んでよい。
ステップＳ１２は焼成工程である。ステップＳ１２において、ステップＳ１１で製造した混合原料を、例えば１５００℃程度の高温で焼成することにより、クリンカーを製造する。その後、ステップＳ１２においてクリンカーを急冷する。
ステップＳ１３は仕上げ工程である。ステップＳ１３において、ステップＳ１２で製造されたクリンカーを粉砕し、これに石膏または石膏と混合材を加え、クリンカーと石膏の混合物をさらに粉砕することにより、ポルトランドセメントを製造する。なお、石膏と共にクリンカーに加える混合材は、例えば、高炉スラグ、フライアッシュ、またはシリカ質混合材である。
【００２０】
ステップＳ２は、ステップＳ２１〜Ｓ２３を有する。
ステップＳ２１において、ポルトランドセメントを用意する。
ステップＳ２２において、高炉スラグを用意する。例えば、製鉄所の溶鉱炉から生じる溶融スラグに水を噴射して急冷した水砕スラグを粉砕することにより得られた高炉スラグを用意する。
ステップＳ２３において、ステップＳ２１で用意したポルトランドセメントに、ステップＳ２２で用意した高炉スラグを加え、これらを混合機で混合する。これにより、高炉セメントＢ種が製造される。
【００２１】
ステップＳ３において、ステップＳ１で製造されたポルトランドセメントとステップＳ２で製造された高炉セメント（高炉セメントＢ種）と水と骨材と混和材料を互いに混合して生コンクリートを製造するが、当該生コンクリートにおける上述した対象セメント中の高炉スラグの質量割合が５％を越え３０％以下となるようにする。すなわち、ステップＳ３により当該生コンクリートをＡ種相当コンクリートとして製造する。
ステップＳ３において、ポルトランドセメントと高炉セメントＢ種と水と骨材と混和材料を混練して生コンクリートを製造する過程で、ポルトランドセメントと高炉セメントＢ種の混合量を調整する。この調整により、Ａ種相当コンクリートを製造する。
【００２２】
（混合割合の調整）
本実施形態では、ステップＳ３において、互いに混合するポルトランドセメントと高炉セメントＢ種との質量割合を調整することにより、Ａ種相当コンクリートにおける高炉スラグの質量割合を所望の値または所望の範囲に調整する。ここで、所望の範囲は、例えば、８％〜１３％、１３％〜１８％、または１８％〜２３％である。
【００２３】
流通しているポルトランドセメントにおける高炉スラグの質量割合は、０％〜５％以下である。
また、流通している多くの高炉セメントＢ種における高炉スラグの質量割合は、４０％〜４５％以下である。すなわち、高炉スラグの質量割合が４０％〜４５％である高炉セメントＢ種が販売されている。
【００２４】
これに対応して、実施例では、ステップＳ３で用いるポルトランドセメントにおける高炉スラグの質量割合が、０％〜５％であることは分かっているが、０％〜５％のいずれの値であるかの特定が困難であり、ステップＳ３で用いる高炉セメントＢ種における高炉スラグの質量割合が、４０％〜４５％であることは分かっているが、４０％〜４５％のいずれの値であるかの特定が困難であることを前提とする。この前提において、ステップＳ３で互いに混合するポルトランドセメントと高炉セメントの質量割合は、次の表１に従って定められてよい。
【００２５】
【表１】
2019001694.tif 000003
【００２６】
表１に従って次のようにステップＳ３を行うことができる。
高炉スラグの質量割合が８％〜１３％のＡ種相当コンクリート（高炉セメントＡ種に相当するコンクリート）を製造する場合には、互いに混合するポルトランドセメントと高炉セメントＢ種との質量割合を、８０．０：２０．０にする。
高炉スラグの質量割合が１３％〜１８％のＡ種相当コンクリートを製造する場合には、互いに混合するポルトランドセメントと高炉セメントＢ種との質量割合を、６７．５：３２．５にする。
高炉スラグの質量割合が１８％〜２３％のＡ種相当コンクリートを製造する場合には、互いに混合するポルトランドセメントと高炉セメントＢ種との質量割合を、５５．０：４５．０にする。
【００２７】
上述の前提において、高炉スラグの質量割合が８％〜２３％であるＡ種相当コンクリートを製造すればよい場合には、表１に従って、ステップＳ３で互いに混合するポルトランドセメントと高炉セメントＢ種の全質量（合計質量）に対する、この高炉セメントＢ種の質量割合を、２０．０％〜４５．０％にすればよい。
【００２８】
（実施形態による効果）、
上述したステップＳ３において、ポルトランドセメントと高炉セメントＢ種とを混合することにより、Ａ種相当コンクリート（高炉セメントＡ種に相当するコンクリート）を製造する。したがって、高炉セメントＡ種に専用の製造ライン（すなわち、原料工程と焼成工程と仕上げ工程、および仕上げ工程で得たポルトランドセメントに高炉スラグを混合する工程を行う設備）を構築せずに、ポルトランドセメントと高炉セメントＢ種とを混合することにより、Ａ種相当コンクリートを容易に製造できる。
【００２９】
また、ステップＳ３で混合するポルトランドセメントと高炉セメントＢ種との混合割合を調整することにより、Ａ種相当コンクリートにおける高炉スラグの質量割合を所望の値または範囲に容易に調整できる。
【００３０】
セメント製造業者によって製造されたポルトランドセメントおよび高炉セメントＢ種と、水と骨材と混和材料をコンクリート製造業者が混合することにより、Ａ種相当コンクリートを製造できる。このように、コンクリート製造業者は、セメント製造業者が製造したポルトランドセメントと高炉セメントＢ種を購入して、両者を混合することにより、高炉セメントＡ種相当のコンクリートを簡単に製造できる。したがって、Ａ種相当コンクリートを容易に製造できる。
【００３１】
（コンクリート構造物）
上述の実施形態による製造方法により製造されたＡ種相当コンクリートから形成可能なコンクリート構造物として、地表面よりも下方に位置する地下構造物や、地表面よりも上方に位置する上部構造物がある。当該コンクリート構造物は、Ａ種相当コンクリートが固まったものである。図２は、当該コンクリート構造物の一例を示す。
【００３２】
図２の例では、コンクリート構造物１０は、建物を建てる地盤の内部に設けられて建物を支えるためのコンクリート杭（すなわち基礎杭）である。このコンクリート杭は、既成コンクリート杭であってもよいし、場所打ちコンクリート杭であってもよい。また、図２では、コンクリート杭は、その下端部が地盤における支持層に位置する支持杭であるが、他の種類の杭（例えば摩擦杭）として用いられてもよい。
【００３３】
本発明は上述した実施の形態に限定されず、本発明の技術的思想の範囲内で種々変更を加え得ることは勿論である。
【符号の説明】
【００３４】
１０  コンクリート構造物
【図１】
2019001694.tif 000004
【図２】
2019001694.tif 000005